(57)【要約】【課題】電気的特性劣化の発生しない多層セラミック部品を製造するための、シートアタック現象による層間剥離が発生せず、蒸発乾燥が容易で、かつ適度な粘度特性を備えた導電性ペースト用溶剤組成物、それを利用したビヒクル、および導電性ペーストを提供する。【解決手段】（Ａ）モノテルペンアルコールおよび／またはモノテルペン脂肪酸エステル、ならびに（Ｂ）乳酸アルキルエステルを含有する導電性ペースト用溶剤組成物。【選択図】なし【特許請求の範囲】
【請求項１】
（Ａ）モノテルペンアルコールおよび／またはモノテルペン脂肪酸エステル、ならびに（Ｂ）乳酸アルキルエステルを含有する導電性ペースト用溶剤組成物。
【請求項２】
さらに、（Ｃ）テルペン系炭化水素を含有する請求項１に記載の導電性ペースト用溶剤組成物。
【請求項３】
（Ａ）成分がターピネオール、ジヒドロターピネオール、ターピニルアセテート、ジヒドロターピニルアセテート、イソボルニルアセテート、イソボルニルプロピオネート、イソボルニルブチレート、およびイソボルニルイソブチレートから選択される１種または２種以上である請求項１または２に記載の導電性ペースト用溶剤組成物。
【請求項４】
（Ｂ）成分が乳酸メチル、乳酸エチル、乳酸ｎ−プロピル、乳酸イソプロピル、乳酸ｎ−ブチル、乳酸イソブチル、乳酸ペンチル、乳酸ヘキシル、乳酸オクチル、および乳酸２−エチルヘキシルから選択される１種または２種以上である請求項１〜３のいずれかに記載の導電性ペースト用溶剤組成物。
【請求項５】
（Ｃ）成分がα−ピネン、β−ピネン、ピナン、３−カレン、カラン、カンフェン、フェンチェン、ジペンテン、リモネン、α−テルピネン、γ−テルピネン、α−フェランドレン、β−フェランドレン、テルピノレン、１−パラメンテン、パラメンタン、パラサイメン、サビネン、ミルセン、ジヒドロミルセン、アロオシメン、および２，６−ジメチルオクタンから選択される１種または２種以上である請求項２〜４のいずれかに記載の導電性ペースト用溶剤組成物。
【請求項６】
（Ａ）〜（Ｃ）の各成分の割合が、（Ａ）、（Ｂ）、および（Ｃ）成分の合計１００重量部に対して（Ａ）１０〜９０重量部、（Ｂ）５〜７０重量部、および（Ｃ）０〜８５重量部である、請求項１〜５のいずれかに記載の導電性ペースト用溶剤組成物。
【請求項７】
請求項１〜６のいずれかに記載の導電性ペースト用溶剤組成物、およびバインダー樹脂を含有するビヒクル。
【請求項８】
バインダー樹脂がセルロース系樹脂、ブチラール樹脂、およびアクリル系樹脂の群から選ばれた少なくとも1種を含有する請求項７記載のビヒクル。
【請求項９】
請求項７または８記載のビヒクル、および導電性粉末を含有する導電性ペースト。
【発明の詳細な説明】
【技術分野】
【０００１】
本発明は、積層セラミックコンデンサや多層セラミック基板などの多層セラミック部品を製造する際に使用される導電性ペースト用溶剤組成物、この導電性ペースト用溶剤組成物にバインダー樹脂を配合したビヒクル、さらにこのビヒクルに導電性粉末を配合した導電性ペーストに関するものである。
【背景技術】
【０００２】
多層セラミック部品は、キャリアフィルム上にドクターブレード法などにより誘電体ペーストを塗布してセラミックグリーンシートを形成し、そのシート上に導電性ペーストを印刷、乾燥することで内部電極を形成後、得られたシートを数十から数百層積み重ね同時焼成して得られるセラミック積層体に、外部電極を塗布、焼き付け加工して得られる。
【０００３】
導電性ペーストとしては、銅、銀、金、白金、ニッケル、パラジウムなどの金属粉末などの導電性材料、エチルセルロース樹脂やアルキッド樹脂などのバインダー樹脂、およびターピネオール等の溶剤を混合かつ分散処理して得られたものが使用される。
【０００４】
近年、各種情報機器の小型化、薄型化、高機能化に伴い、多層セラミック部品も更なる小型化、高容量化が求められており、それに対応するため積層１層当たりの厚みを薄くし、積層数を増やす手法が種々検討されている。
【０００５】
ところが、積層の厚みが薄くなるほど、導電性ペースト中の溶剤がセラミックグリーンシートに含まれるポリビニルブチラール樹脂などの樹脂バインダーを溶かしてセラミックグリーンシートに皺や穴を生じるシートアタックと呼ばれる現象の影響が顕著となり、多層セラミック部品の性能低下を引き起こす。
【０００６】
この問題を解決する方法として、特許文献１には水素添加テルピネオール、特許文献２にはイソボルニルアセテートおよび／またはノピルアセテート、特許文献３には水素添加テルピネオールアセテートなど、水素添加したテルペン類やテルペンとカルボン酸を反応させて得られるテルペン類のエステル化合物を使用する導電性ペースト用溶剤が提案されている。しかしながら、これらの溶剤は、ポリビニルブチラール樹脂に対する溶解性が依然として高く、完全にシートアタック現象を抑制することが困難であった。
【０００７】
一方、このようなグリーンシートへの悪影響を少なくするため、溶剤の乾燥温度の低温度化が試みられ、また積層数増加による工程の長時間化を短縮するために、乾燥時間の短時間化が進められている。その結果、上記のような比較的沸点の高い溶剤では乾燥が不十分となり、内部電極中に残留した溶剤が焼成時に揮発して層間剥離やクラックなどの原因となるなどの問題がある。
【０００８】
これに対して、例えば特許文献４には、溶剤成分として１−Ｐ−メンテン、Ｐ−メンタンなどを含む導電性ペーストが開示されている。これらの溶剤は、セラミックグリーンシートに使用されるブチラール樹脂に対する溶解性が低いため、シートアタック現象を抑制することができ、しかも蒸発速度が速いため、グラビア印刷のような高速の印刷方法に対しても好適に使用可能とされている。しかしながら、これらの溶剤は、エチルセルロースなどのバインダー樹脂の溶解度が低く、スクリーン印刷やグラビア印刷などの印刷方法に要求される適度な粘度の導電性ペーストを作製するのが困難であったり、導電性ペーストの経時的粘度変動により印刷時に不良を引き起こし易かったりする場合があった。
【０００９】
また、特許文献５には、ナフテン系炭化水素を３０重量％以上含む炭化水素系溶剤と、アルコール系溶剤などの炭化水素系溶剤以外の溶剤を特定割合で含有する導電性ペーストが開示されている。この導電性ペーストは、シートアタック現象を抑制することができ、ペーストの安定性も優れているものの、バインダー樹脂の溶解度が依然として低く、印刷に適した粘度の導電性ペーストが得られない場合があった。
【先行技術文献】
【特許文献】
【００１０】
【特許文献１】特開平７−２１８３２号公報
【特許文献２】特開２００２−２７０４５６号公報
【特許文献３】特開平７−２１８３３号公報
【特許文献４】特開２００３−２４９１２１号公報
【特許文献５】特開２００７−１９１２２号公報
【発明の概要】
【発明が解決しようとする課題】
【００１１】
本発明は、電気的特性劣化の発生しない多層セラミック部品を製造するための、蒸発乾燥が容易で、かつ適度な粘度特性を備えた導電性ペースト用溶剤組成物、それを利用したビヒクル、および導電性ペーストを提供することを目的とする。さらに本発明は、前記特性を備えつつ、シートアタック現象による層間剥離を抑制可能な導電性ペースト用溶剤組成物、それを利用したビヒクル、および導電性ペーストを提供することを目的とする。
【課題を解決するための手段】
【００１２】
本発明は、以下の請求項１〜９から構成される。
＜請求項１＞
（Ａ）モノテルペンアルコールおよび／またはモノテルペン脂肪酸エステル、ならびに（Ｂ）乳酸アルキルエステルを含有する導電性ペースト用溶剤組成物。
＜請求項２＞
さらに、（Ｃ）テルペン系炭化水素を含有する請求項１に記載の導電性ペースト用溶剤組成物。
＜請求項３＞
（Ａ）成分がターピネオール、ジヒドロターピネオール、ターピニルアセテート、ジヒドロターピニルアセテート、イソボルニルアセテート、イソボルニルプロピオネート、イソボルニルブチレート、およびイソボルニルイソブチレートから選択される１種または２種以上である請求項１または２に記載の導電性ペースト用溶剤組成物。
＜請求項４＞
（Ｂ）成分が乳酸メチル、乳酸エチル、乳酸ｎ−プロピル、乳酸イソプロピル、乳酸ｎ−ブチル、乳酸イソブチル、乳酸ペンチル、乳酸ヘキシル、乳酸オクチル、および乳酸２−エチルヘキシルから選択される１種または２種以上である請求項１〜３のいずれかに記載の導電性ペースト用溶剤組成物。
＜請求項５＞
（Ｃ）成分がα−ピネン、β−ピネン、ピナン、３−カレン、カラン、カンフェン、フェンチェン、ジペンテン、リモネン、α−テルピネン、γ−テルピネン、α−フェランドレン、β−フェランドレン、テルピノレン、１−パラメンテン、パラメンタン、パラサイメン、サビネン、ミルセン、ジヒドロミルセン、アロオシメン、および２，６−ジメチルオクタンから選択される１種または２種以上である請求項２〜４のいずれかに記載の導電性ペースト用溶剤組成物。
＜請求項６＞
（Ａ）〜（Ｃ）の各成分の割合が、（Ａ）、（Ｂ）、および（Ｃ）成分の合計１００重量部に対して（Ａ）１０〜９０重量部、（Ｂ）５〜７０重量部、および（Ｃ）０〜８５重量部である、請求項１〜５のいずれかに記載の導電性ペースト用溶剤組成物。
＜請求項７＞
請求項１〜６のいずれかに記載の導電性ペースト用溶剤組成物、およびバインダー樹脂を含有するビヒクル。
＜請求項８＞
バインダー樹脂がセルロース系樹脂、ブチラール樹脂、およびアクリル系樹脂の群から選ばれた少なくとも1種を含有する請求項７記載のビヒクル。
＜請求項９＞
請求項７または８記載のビヒクル、および導電性粉末を含有する導電性ペースト。
【発明の効果】
【００１３】
本発明の溶剤組成物を使用した導電性ペーストは、従来の導電性ペーストと比較してシートアタック現象を抑制でき、低沸点かつ低粘度であるので、電気的特性の劣化の発生しない多層セラミック部品を製造することが可能となる。
【発明を実施するための形態】
【００１４】
＜導電性ペースト用溶剤組成物＞
本発明の導電性ペースト用溶剤組成物は、（Ａ）モノテルペンアルコールおよび／またはモノテルペン脂肪酸エステル、ならびに（Ｂ）乳酸アルキルエステルを含む。また、本発明の導電性ペースト用溶剤組成物は、さらに（Ｃ）テルペン系炭化水素を含有していてもよい。
ここで、（Ａ）、（Ｂ）、（Ｃ）それぞれの成分について、以下に説明する。
【００１５】
＜（Ａ）モノテルペンアルコール、モノテルペン脂肪酸エステル＞
本発明の（Ａ）モノテルペンアルコールおよび／またはモノテルペン脂肪酸エステルは、（Ｃ５Ｈ８）２の分子式で表わされるモノテルペン炭化水素の少なくとも１つ以上の水素原子が水酸基、または脂肪酸残基で置換された化合物である。ここで、モノテルペン炭化水素は、１つ以上の脂環骨格を有するのが好ましい。また、モノテルペン炭化水素の不飽和度は特に制限はなく、化合物中の多重結合が水素化されていてもよいし、芳香環を含有していてもよい。また、上記脂肪酸としては、炭素数が２から６のカルボン酸であり、飽和脂肪酸であることが好ましい。
【００１６】
本発明の（Ａ）成分の常圧における沸点は、５０℃以上、３００℃以下であり、好ましくは１００℃以上、２５０℃以下の範囲である。沸点が５０℃未満では、溶剤の乾燥速度が速すぎ、ペーストの安定性が悪化する場合があり、一方３００℃を超えると、溶剤の乾燥速度が遅すぎ、残存した溶剤により電気的特性を損なう場合があり好ましくない。
【００１７】
本発明の（Ａ）成分の具体例としては、ターピネオール、ジヒドロターピネオール、ターピニルアセテート、ジヒドロターピニルアセテート、イソボルニルアセテート、イソボルニルプロピオネート、イソボルニルブチレート、イソボルニルイソブチレート、ノピルアセテート等が挙げられ、これらを単独または２種以上併用して使用することができる。
【００１８】
＜（Ｂ）乳酸アルキルエステル＞
本発明の（Ｂ）乳酸アルキルエステルは、アルキル基の炭素数が８以下の乳酸エステルであり、例えば、乳酸メチル、乳酸エチル、乳酸ｎ−プロピル、乳酸イソプロピル、乳酸ｎ−ブチル、乳酸イソブチル、乳酸ペンチル、乳酸ヘキシル、乳酸オクチル、乳酸２−エチルヘキシル等が挙げられる。これらのうち、乳酸メチル、乳酸エチル、乳酸ｎ−プロピル、乳酸イソプロピル、乳酸ｎ−ブチル、乳酸イソブチル、乳酸ペンチルなどの炭素数５以下のアルキル基を有する乳酸エステルが好ましく、アルキル基は直鎖状でも分岐状でもよい。アルキル基の炭素数が８を超えると、乾燥速度が遅くなりすぎる場合があり好ましくない。
【００１９】
本発明の（Ｂ）成分の常圧における沸点は、１００℃以上、３００℃以下であり、好ましくは１２０℃以上、２５０℃以下の範囲である。沸点が１００℃未満では、溶剤の乾燥速度が速すぎ、ペーストの安定性が悪化する場合があり、一方３００℃を超えると、溶剤の乾燥速度が遅すぎ、残存した溶剤が焼成時に揮発して層間剥離を引き起こしたり、印刷精度が悪化したりする場合があり好ましくない。
【００２０】
本発明の乳酸アルキルエステルは、公知の方法で製造でき特に制限されるものではないが、例えば、乳酸とアルコールの脱水縮合反応、乳酸エステルとアルコールとのエステル交換反応などで得ることができる。また、原料となる乳酸は、発酵法、合成法などいかなる方法で製造されたものでも使用可能であるが、環境負荷低減の観点から、発酵法によるものが好ましい。
【００２１】
＜（Ｃ）テルペン系炭化水素＞
本発明の（Ｃ）テルペン系炭化水素は、（Ｃ５Ｈ８)ｎの分子式で表わされるイソプレン則に基づく化合物のうち、ｎ＝２のモノテルペン炭化水素化合物である。ただし、化合物の不飽和度に特に制限はなく、化合物中の多重結合が水素化されていてもよいし、芳香環を含有していてもよい。
【００２２】
本発明のテルペン系炭化水素の常圧における沸点は、５０℃以上、２５０℃以下であり、好ましくは１００℃以上、２００℃以下の範囲である。沸点が５０℃未満では、溶剤の乾燥速度が速すぎ、ペーストの安定性が悪化する場合があり、一方２５０℃を超えると、溶剤の乾燥速度が遅すぎ、残存した溶剤により電気的特性を損なう場合があり好ましくない。
【００２３】
本発明のテルペン系炭化水素の具体例としては、α−ピネン、β−ピネン、ピナン、３−カレン、カラン、カンフェン、フェンチェン、ジペンテン、リモネン、α−テルピネン、γ−テルピネン、α−フェランドレン、β−フェランドレン、テルピノレン、１−パラメンテン、パラメンタン、パラサイメン、サビネン、ミルセン、ジヒドロミルセン、アロオシメン、２，６−ジメチルオクタンなどが挙げられ、これらを単独または２種以上併用して使用することができる。
【００２４】
本発明の導電性ペースト用溶剤組成物は、（Ｃ）成分を含有することにより、シートアタック現象をさらに抑制することが可能となり、また導電性ペーストの粘度を下げ乾燥速度を向上することができる。
【００２５】
本発明の導電性ペースト用溶剤組成物を構成する（Ａ）、（Ｂ）、および（Ｃ）成分の混合割合は特に制限はないが、好ましくは（Ａ）、（Ｂ）、および（Ｃ）成分の合計１００重量部に対して（Ａ）１０〜９０重量部、（Ｂ）５〜７０重量部、および（Ｃ）０〜８５重量部であり、さらに好ましくは（Ａ）１０〜７０重量部、（Ｂ）５〜５０重量部、および（Ｃ）０〜８５重量部である。
（Ｂ）成分が７０重量部を超えると、シートアタック現象が顕著となる場合があり好ましくない。また、（Ｂ）成分が７０重量部以下であっても、（Ａ）成分が１０重量部未満であると、得られるペーストの粘度と乾燥速度のバランスが充分でなかったり、低温下における安定性が悪化する場合がある。一方、（Ａ）成分が９０重量部を超えると〔（Ｂ）成分が5重量部未満〕、粘度特性や乾燥速度の改善効果が乏しいため、好ましくない。
なお、（Ｃ）成分が８５重量部を超えると、溶剤組成物へのバインダー樹脂の溶解性が低下し、ペーストの粘度が著しく低下するため、好ましくない。
【００２６】
なお、本発明の溶剤組成物を構成する（Ａ）〜（Ｃ）成分は、いずれも再生可能な天然資源であるテルペン化合物や乳酸から誘導可能な溶剤であり、石油由来の溶剤と比較して低毒性であり、かつ環境負荷の低減に寄与するものである。
【００２７】
さらに、本発明の溶剤組成物中には、必要に応じて、酸化防止剤などの添加剤、通常、導電性ペーストや誘電体ペーストに用いられる他の溶剤を含有させてもよい。通常、導電性ペーストや誘電体ペーストに用いられる他の溶剤としては、エチレングリコールモノブチルエーテル、エチレングリコールモノブチルエーテルアセテート、ジエチレングリコールモノブチルエーテルアセテート、ジプロピレングリコールメチルエーテルアセテートなどのグリコール系溶剤、ヘキサン、シクロヘキサン、ヘプタン、オクタン、ノナン、デカン、デカリン、トルエンなどの炭化水素系溶剤、エタノール、プロパノール、ブタノール、ヘキサノール、ヘプタノール、オクタノール、ノナノール、デカノールなどのアルコール系溶剤などが挙げられるが、これらに限定されない。
【００２８】
＜ビヒクル、導電性ペースト＞
次に、本発明のビヒクル、および導電性ペーストについて説明する。
本発明のビヒクルは、本発明の溶剤組成物とバインダー樹脂を含有するものである。また、本発明の導電性ペーストは、内部電極層に相当するもので、本発明のビヒクル中に、導電性粉末を分散させたものである。
【００２９】
バインダー樹脂としては、エチルセルロース、ニトロセルロースなどのセルロース系樹脂や、ポリビニルブチラールなどのアセタール系樹脂、ブチルメタクリレート、メチルメタクリレートなどを重合して得られるアクリル系樹脂などが使用される。導電性ペースト用のバインダー樹脂としては、エチルセルロースが好ましい。
【００３０】
本発明のビヒクルの調製方法に特に制限はなく、従来公知の方法で調製できる。また、溶剤組成物を構成する（Ａ）〜（Ｂ）成分、あるいは（Ａ）〜（Ｃ）成分、およびバインダー樹脂の混合溶解の順序には特に制限なく、任意の順序で混合溶解すればよい。例えば、（Ａ）〜（Ｂ）成分、あるいは（Ａ）〜（Ｃ）成分を混合した溶剤組成物にバインダー樹脂を溶解してもよいし、先に特定の溶剤成分にバインダー樹脂を溶解したあと、残りの溶剤成分を混合して調製してもよい。
【００３１】
ビヒクルは、溶剤組成物とバインダー樹脂を主成分とし、ビヒクル中の溶剤組成物の割合は、特に限定はないが、６０〜９８重量％であることが好ましい。さらに、７０〜９５重量％が好ましい。６０重量％未満では、エチルセルロースなどの溶解性が悪くなったり、ビヒクルの粘度が高くなりすぎる場合がある。一方、９８重量％を超えると、ビヒクルの粘度が低くなり過ぎて好ましくない場合がある。
【００３２】
本発明の導電性ペーストの調製方法に特に制限はなく、従来公知の方法で調製できる。また、溶剤組成物を構成する（Ａ）〜（Ｂ）成分、あるいは（Ａ）〜（Ｃ）成分、バインダー樹脂、および導電性粉末の混合溶解の順序には特に制限なく、任意の順序で混合溶解すればよい。例えば、（Ａ）〜（Ｂ）成分、あるいは（Ａ）〜（Ｃ）成分、ならびにバインダー樹脂を混合溶解したビヒクルに導電性粉末を溶解してもよいし、先に特定の溶剤成分、バインダー樹脂、ならびに導電性粉末を混合溶解したあと、残りの溶剤成分を混合して調製してもよい。
【００３３】
また、ビヒクルに配合されて導電性ペーストを構成する導電性粉末は、銅、銀、金、白金、ニッケル、パラジウムなどの金属粉末が使用される。より好ましくは、白金粉末、ニッケル粉末、パラジウム粉末である。
【００３４】
導電性ペースト中の導電性粉末の割合は、特に限定はないが、通常、３０〜９５重量％、好ましくは４０〜８０重量％である。３０重量％未満では、導電性粉末の充填密度が低くなるため好ましくない場合があり、一方９５重量％を超えると、ペーストの粘度が高くなり、生産性が著しく悪化するため好ましくない場合がある。
【００３５】
導電性ペースト中における、上記ビヒクルの割合は、５〜７０重量％であることが好ましい。より好ましくは、２０〜６０重量％である。ビヒクルは、５重量％未満であると、乾燥膜の強度が弱くなり、一方７０重量％を超えると、焼成後の電極厚さが薄くなりすぎて好ましくない。
【００３６】
さらに、本発明の導電性ペーストは、溶剤、バインダー樹脂、導電性粉末以外に、酸化防止剤、界面活性剤、分散剤、フィラー、可塑剤、反応性モノマーなどを含有していても良い。
【実施例】
【００３７】
以下、実施例を挙げて本発明をさらに具体的に説明する。
実施例１
ターピネオール（ヤスハラケミカル社製）９０重量部、および乳酸エチル（コービオンジャパン社製  ＰＵＲＡＳＯＬＶ  ＥＬ）１０重量部を混合して溶剤組成物を作製した。この溶剤組成物９５重量部にエチルセルロース（ダウケミカル社製  ＥＴＨＯＣＥＬ２００）５重量部を配合し、遊星式攪拌・脱泡装置（クラボウ社製  マゼルスター）を使用してビヒクルを作製した。このビヒクル１００重量部に対し、ニッケル粉（粒径０．３μｍ）１００重量部、チタン酸バリウム（粒径０．１μｍ）１０重量部を加え、遊星式攪拌・脱泡装置を使用して導電性ペーストを作製した。
作製した溶剤組成物、ビヒクル、および導電性ペーストは、それぞれ以下の評価に供した。評価結果を表１に示す。
【００３８】
なお、粘度、乾燥時間、ブチラール樹脂溶解性、およびシートアタック性は、それぞれ下記のようにして測定した。
（粘度）
ビヒクルの２０℃における粘度をＢ型粘度計で測定した。粘度が５，０００ｍＰａ・ｓ未満を◎、５，０００ｍＰａ・ｓ以上５０，０００ｍＰａ・ｓ未満を○、５０，０００ｍＰａ・ｓ以上を×とした。
（乾燥時間）
熱重量測定装置（ティー・エイ・インスツルメント社製）を使用して、１２０℃の温度条件で溶剤組成物が５０％減量するのにかかった時間（５０％減量時間）を測定した。
５０％減量時間が５分未満を◎、５分以上２０分未満を○、２０分以上を×とした。
【００３９】
（ブチラール樹脂の溶解性）
５０ｍＬ共栓付試験管にブチラール樹脂（住友化学社製：商品名Ｓ−ＬＥＣ ＳＶ−０５）１,０００ｍｇと本発明の溶剤組成物１２．５ｇを入れ、スターラーで撹拌しながら６０℃で２時間加温した。加温終了後、上清を分取し、さらに２，０００ｒｐｍで５分間遠沈操作を行った。このものの上澄み１ｇに対して、標品（ＡＤＥＫＡ社製：アデカスタブＡＯ−３３０）を２０ｍｇ、テトラヒドロフラン１０ｍＬになるように試料を調製し、ＧＰＣを測定した。
ＧＰＣの測定は、以下の条件で実施した。
装置：Ｗａｔｅｒｓ社製、モデル５１０
カラム：東ソー社製、ＴＳＫｇｅｌ（Ｇ２０００Ｈ８×２およびＧ３０００ＨＸＬ×１）
溶離液：テトラヒドロフラン
注入量：２５０μＬ
流速：１．０ｍＬ／分
測定後、ブチラール樹脂の分子量に相当するピークエリアと標品のピークエリア比より、各溶剤１２．５ｇに溶解したブチラール樹脂量（ｍｇ）を算出した。
ブチラール樹脂量が１００ｍｇ未満を◎、１００ｍｇ以上６００ｍｇ未満を○、６００ｍｇ以上を×と判定した。
【００４０】
（シートアタック性）
上記で得られた導電性ペーストを、チタン酸バリウムおよびポリビニールブチラールからなる厚さ２μｍのグリーンシート上にスクリーン印刷し、８０℃で５分乾燥後、表面を実体顕微鏡で観察して、破れおよび皺の有無を確認した。
セラミックグリーンシート上に、破れおよび皺が観察されなかった場合を◎、破れは見られなかったが皺が観察された場合を○、破れが観察された場合を×と判定した。
【００４１】
実施例２〜１８、比較例１〜５
溶剤の組成を表１〜２に示すとおりとした以外は、実施例１と同様にして、溶剤組成物、ビヒクル、および導電性ペーストを作製した。作製した溶剤組成物、ビヒクル、および導電性ペーストは、実施例１と同様の評価に供した。なお、比較例４については、エチルセルロースが溶剤に完溶せず、ビヒクルを作製できなかったため、粘度およびシートアタック性を“−”とした。
【００４２】
【表１】
2020057691.tif 000002
【００４３】
【表２】
2020057691.tif 000003
【００４４】
表１〜２に示すように、本発明の導電性ペースト用溶剤組成物は、従来のペースト用溶剤として使用されているターピネオールやジヒドロターピネオールなどと比較して、低粘度、かつ乾燥速度が速い。また、乳酸エチルと比較し、ブチラール樹脂の溶解性が低く、シートアタック現象を抑止できる。
【産業上の利用可能性】
【００４５】
本発明の導電性ペースト用溶剤組成物を用いた導電性ペーストは、積層セラミックコンデンサなどの多層セラミック部品の製造の際に使用されるペーストとして利用できる。